FR 2539752 A1 19840727 FR 8400736 A 19840118 2539752. Procédé et compositions pour le conditionnement de sols. La présente invention est relative à un procédé et à des compositions pour le conditionnement de sols Elle concerne plus particulièrement l'amélioration des propriétés de conditionnement des sols de polymères connus. Divers types de polymères sont utilisés, généra- lement sous forme de solutions ou suspensions aqueuses, pour le conditionnement de sols dans les domaines du génie civil et de l'agriculture En génie civil, les conditionneurs de sols sont employés comme stabilisants du sol en vue de réali- ser un durcissement des terres, par exemple pour des fonda- tions, la construction de routes ou d'autres travaux de construction En agriculture, ils servent -à stabiliser et à améliorer la structure des sols en vue d'augmenter les rendements de culture ou de rendre utilisables pour la cul- ture des terrains qui ne sty prêtent pas comme les sols arides, le sable ou des terres dont la structure a été détériorée. L'utilisation de résines urée-formol comme con- ditionneurs de sols en agriculture est décrite, par exemple, dans le brevet français n 1 241 898 Appliquée sur le sol par pulvérisation ou incorporée au sol, la résine urée-formol en durcissant agglutine entre elles les particules de terre en formant une structure constituée d'agrégats stables On réduit ainsi le phénomène d'érosion ou d'entraînement de particules de terre provoqué par l'eau ou par le vent Par suite d'une meilleure porosité du sol, 'on facilite également la pénétration de l'ea et de l'air dans le sol tout en ineuuo Ti Tpuoo ai suap apxnap aouesgad et lsnld ea eaaq Tl çç lomaoj np pl To Txoloqlqd el 4 Tnp 9 j amil Ino Tigu ua sps TIT In lomaoj-agan slos op sanouuo TI Tpuoo sel suep aqjnjp-uo T: -uiodaoo UT 41 eel IU 814 jodm T Sq J 4 aaq Ttoem op I Ue Anou s Tmas sep uo T:kuu Tmieg el I Tnpga ja e Ami 4 ue pagq Tl lomioi el 49 qade sdmal op nad no s Tmas unp Imamom ne gnb T Idde 49 a jouuo; Oç -agin au-jsqz op aseq lq slos op meuao Ti:Tpuoo el enbojol 4 TSUTY elomioj: np anb Txoi:ojúqd eaqlloeiuo np a Tns jud ean 4 lno Tige ue slos op sanauuo TI Tpuoo amwoo lomioj-agan sau Tsga sep uo T Ies TIT In 4 j op seo el suvp lua Tug Auoou T xne Tagg un aa T Ino Tla Bd- ue enj Tisuoo iuo T Iuo T Idde T sqad B 9 Z sano sana Tsn Id Imepued iluenu-rm-rp ua I -rnsanod es:a los el ans uo T Ieo T Iddesl op i:uamow nu ilue Daodm T:se Tnb iaaq Tl 4 e I-981 IOOEJOJ op 4 uama-ses 9 p al eaaq Tl J Bl 9 il 1 low 103: ne snp squa Tug Auoou T sai 4 nesp no inapo 4 j ea Tnpga op Imam -aled Tou Tid i:nq el suep slos op ganauuo T 4 Tpuoo ammoo sags TI OZ -T 4 N jouuoj-agan sau Tsga op sesnenbe suo TI Tsodwoo sel suep agan&l op jejoc Lioou T&p nuuoo i,uemalu Sq 4 sa II -Uo Tkvs -uepuoo X Iod op suo Ti:oeaj sep 1 enp eaq Tl jelgil m jouraoj op UOTI uu Tm Tlg au Te;aao aun 'au Ts 9 j el op 4 uamess Toinp np, smoo ç ne 44 Thpoid es IT isnld aa eeaq Tl ilelgil q lomioj op nad un luemiej:uaa guorln Los ue Isau Tsgz sec,Z e 11 op uçs'io,& 1-ua Anos sn Id el 'L iq ina Tagdns 4 uemaieigugg agin/jouuoi a.z Tle Tom 4 aoddax un lues TT -Eomzoj: op 19 agansp xçjjud q lua Tq-qo sel uo oep Tou luemess Toinp op mas X Iel Bo un 4 p OL 4 ej Seil snos uo Ti,uo T Iddel op iuamom ne a &qlqoieis uo Tlug Ta -gmú-lOd el iluop Isagg-rigmx-lOd 1:Uamajaldmoo uou sau Tspa sep :uos a D -sj Tsgqpu ammoo sau Temop seilnep suep sags TIT In salles enb ac TXI amgm np sau Tsgi sep iluos slos op sanauuo TI. -Tpuoo amwoo selqes TIT In lomaoj-agan sau Ts 9 j sel salaud sel xnod o Tlex Sua un anq -çlsuoo çnb agan,-l op luama &-çssea Soad iuez 9 q-r-l ue on'guo T el la aasodmoogp es op agul Uv Aul ailno ue lueluasgxd Toluioj:-agxn sau Tsga sel -uo T Iuiodu Ag aud neasp se 4 aed sel i:ues Tnp 9 a Z z 6 z 2539752,. 3 - de sols est avantageuse du fait que l'urée est un engrais pour les plantes Cependant, au-delà d'une certaine con- centration dans la composition aqueuse de résine urée-formol, de l'ordre d'environ 5 % en poids, l'urée peut exercer une action néfasteen diminuant l'effet de stabilisation des sols du conditionneur urée-formol. Comme autres polymères conditionneurs de sols connus, on utilise des prépolymères de polyuréthane présen- tant des groupements isocyanate libres, obtenus par réaction d'un polyol avec un excès d'un polyisocyanate Par réaction des groupements isocyanate libres avec l'eau, ces prépoly- mères sont transformes en polyuréthane-polyurées Le condi- tionnement de sols à l'aide de polyuréthanes est décrit, par exemple, dans le brevet anglais na 1 322 490, dans le brevet allemand n 2 202 205 et dans le brevet belge no 871 177. Selon un procédé connu, on utilise le prépolymère de polyuréthane en solution dans un solvant organique comme l'acétone et traite le sol directement avec ce prépolymère présentant des groupements isocyanate libres de manière à former in situ dans le sol, par réaction avec l'eau, un polymère de polyuréthane-polyurée qui agglutine entre elles les particules de terre. Un autre procédé connu de conditionnement de sols au moyen de polyuréthane consiste à diluer le prépoly- mère de polyuréthane, peu avant l'utilisation, dans de l'eau, en présence éventuellement d'un agent tensio-actif, pour former une solution ou une dispersion aqueuse d'un polymère de polyur 6thane-polyurée que l'on pulvérise sur le sol. 2539752, 4 - On a découvert à présent que les propriétés de conditionnement des sols de compositions à base de polymères pouvaient être améliorées de manière importante et inattendue au moyen d'un sel de fer et au moyen de protéines, soit en incorporant ces produits dans la compo- sition du polymère appliquée sur le sol, soit en les uti- lisant pour traiter le sol, séparément de l'application de la composition du polymère. Les propriétés du sulfate ferreux comme condi- tionneur de sols pour certains types de sols, comme les sols salés ou alcalins, sont connues Ces propriétés sont décrites par exemple dans la revue " 2THE SOUTH AFRICAN INDUSTRIAL CHEMIST" d'octobre 1964, pages 134 à 1360 Toutefois, il a été surprenant de constater que il existait un effet d'amélioration synergique des propriétés de conditionnement des sols de compositions à base de poly- mères déterminés, cet effet synergique résultant de l'uti- lisation, combinée avec l'application de ces polymères, d'un sel de fer en même temps que de protéineso La présente invention concerne un procédé pour le conditionnement de sols, dans lequel on traite le sol à l'aide d'un sel de fer et à l'aide d'un polymère de façon à agglutiner des particules du sol et à former ainsi des agrégats stables de ces particules, ce procédé étant essen- tiellement caractérisé en ce qu'on traite le sol à l'aide d'un sel de fer et à l'aide d'au moins un polymère n'exi- geant pas un p H supérieur à environ 7 pour son durcissement, en présence d'une matière prot 6 inique. Comme sel de fer, on peut utiliser, dans le procédé suivant l'invention, du sulfate ferreux, du sulfate ferrique, du chlorure ferrique ou des mélanges d'au moins deux de ses sels, la préférence étant donnée au sulfate ferreux (Fe 504 7 H 20). Comme polymères n'exigeant pas un p H supérieur J.sa uo T:ue Au T a 4 ues 9 jd el Im A Tne pppooid ai -los et sump aaaoctzoou Tit no UOT Ieslig Alnd qqade los np ella To Tjaadne a T Vvd MI iq aesuulgm el Teune 4 nad uo glos el a Ta Anoooa iq ajq Tuum op IUOT:kus Tag Alnd jed aouai Oç -9 sqad op 4109 el ans gnb T Tdde aal-0 %nad alo a op inauuol% -Tpuoo el 'Tou Ty esanuuoz senb Tuqoell sep I Ue A Tns PST Iega aal g jmad los'np luamauuo Tlîpuoo -op Iuema Teal el eanb Tu Tqiojd eaq T 4 uw op sp Tod ue % OZ m uoa T Auaip 4 a xnaaiej alejlno epsp Tod ue % 09 lq Ok çz uoi T Auep laaqm Xlod np aqoqs eaq Tlem 'op sp Tod nia il zodd-ai ziad saam Tadxa 'suo TI xodoad cap suep enb-ru-fgloid aapem aun ja xneijaj a 4 BZ Ine np faouejpjgad op 4 as Tlyqnuo guo T 4 -Ua AUT,,l 4 uv A Tns gpgooad np 94 Taelno Tijud aun uole S eau TI-mleg el op no auq 2 elloo np guelnlg np 4 ieros op Sa UT 91 OZ -oad sep 'au Tgsuo el op 4 eainaqèq no N 44 eq I Tel np Imnaps -ol o BI np 49 u T Aoq op Suies op a Idmaxa xad lueue Aoad au-rq -olgomgq 1 jmos éagjgjpad sonb Tu T 94 oid saaq T 4 em sa(j ouaenau T=iggl op no sale -gago op sanb Tu Tgload suo T Ioleij: sel - imaed 9-çs-çolqo no xnam çk -Tue onsa TI sep je mp 'Su-es np sanb Tu Tqi:ojd suo T 4 oeaj val Tuued e Ta Toqp anb Tu Tqkojd baq T 4 um aun luemmulou 4 alu 4 -929 A no alem Tuu au TO Tiop enb Tu T 94 oid aaq Tlew eun es TIT In uo "uo T Iue Au Tl op 9 %Taulno T:kaud ea 4 ne aun uole S eauelqigan& Tod un no/%a àaaq Tl u 1-elgli 'q agangp aguuoïl Tppe aouaagjgad op Ilomioj-agan au Toga aun jas TIT 4 n, ajajgad tio eanb T Iluqdou amnq Tq el ka jaanq eu onoqo 4 no Bo op xallel: el: Isenb T Igiqquús sonoqoqnol Mse 7 l gauq Tpel nq Xlod al 101 úu TAX Iod op a 4 u% 9 ougl lenb Tglew ap Tou -aj Xu TA op aqe 49 oe saaqm lodoo sel lan Teau 4 od op a 4 uuo;lns auai Xq g Xlod al Igs Tu-eqqgan 4 uema-l-lan 4 ue Ap enb T-lXu-çAX Tod looolel 1 sauuq:qan X Iod sel 4 als 8 Idou Tme adú% np sau Tagi sel Tmaud Ts Toqo ajqmú 1 od un 4 uo T;ua Auï o 4 uesgad el lq 4 uamgmaojuoo laes TIT 4 N Imad uo 44 uamsg Toinp uos inod 2539752, -6- plus particulièrement applicable au conditionnement de sols au moyen de compositions contenant une résine urée- formol renfermant de l'urée à l'état libre, et/ou de com- positions à base de polyuréthanes. Ces compositions se présentent généralement sous la forme de solutions ou de suspensions aqueuses pouvant renfermer, en plus du polymère ou des polymères, divers additifs habituels, tels qu'émulsifiant, catalyseur, colorant ou agent régulateur de p H. Les concentrations en polymères de ces composi- tions aqueuses ainsi que les doses à appliquer pour le conditionnement des sols sont variables Elles dépendent notamment du type de polymère, de la nature du sol à traiter et de la technique d'application. Les compositions à base de résine urée-formol utilisables dans le cadre de la présente invention sont des solutions ou suspensions aqueuses renfermant une résine urée-formol et de l'urée à l'état libre Elles sont obtenues à partir de résines provenant de la condensation d'urée et de formol dans un rapport molaire urée-formol d'environ 1/1 à 1/2 5; ces résines sont disponibles dans le commerce soit sous forme de solutions présentent une teneur en matières sèches d'environ 60 %q soit sous forme d'une poudre obtenue en séchant la solution par pulvérisationo- Dans le procédé suivant l'invention, on peut utiliser pour le conditionnement des sols des compositions aqueuses dont la teneur en résine ur 6 e-formol, exprimée en poids de matière sèche de résine par rapport au poids total de la composition, est d'environ 2 à 70 %, le plus souvent d'environ 3 à 40 % En plus de larésine urée-formol, ces compositions aqueuses renferment, dans le cadre de la pré- sente invention, une certaine quantité d'urée à l'état libre, à une concentration d'environ 0,1 à 15 % en poids, de préfé- rence d'environ 0,5 à 4 % en poids par rapport au poids total de la composition. -7 - Pour le conditionnement des sols par le procédé suivant la présente invention, les compositions aqueuses à base de résine urée-formol et d'urée sont utilisées en combinaison avec du sulfate ferreux et une matière protéi- nique Ce sel de fer et cette matière protéinique peuvent être incorporés dans la composition aqueuse d'urée-formol au moment de son application sur le sol ou être utilisés pour le traitement du sol, séparément de la composition à base d'urée-formol. Comme le sulfate ferreux, du fait de son carac- tère acide, exerce un effet de catalyseur sur le durcissement de la résine urée-formol, l'addition du sulfate ferreux à la composition à base d'urée-formol peut en effet provoquer le durcissement de la résine en quelques heures; il est préfé- rable, afin d'éviter des inconvénients dus à la formation éventuelle de dépôts lors de l'application, de ne pas incorporer le sulfate ferreux dans la composition aqueuse à base d'urée-formol, mais de lappliquer sur le sol un peu avant leapplication de la composition à base d'urée=formol. Suivant un mode de réalisation préféré de la méthode selon l'invention, on effectue d'abord un traitement du sol au moyen du sulfate ferreux, utilisé sous forme d'une solution aqueuse, après quoi l'on appliquella composition aqueuse renfermant la résine urée-formol et de l'urée dans laquelle a été incorporée une matière protéinique. Les quantités de résine urée-formol ainsi que les concentrations des compositions à utiliser pour le condition- nement des sols sont variables suivant les types de sols et la méthode de traitement du sol En cas d'application par pulvérisation sur le sol, effectuée de manière à recouvrir le sol, on utilise des compositions aqueuses renfermant de préférence environ 20 à 40 % en poids de résine urée-formol et environ 1 à 4 % en poids d'urée à l'état libre, en appli- quant des doses, exprimées en poids de matière sèche de résine uréeformol, de l'ordre de 25 à 200 g/m 2 Sur des -8- sols sableux, des doses d'environ 70 à 100 g/m 2 en poids de matière sèche de résine urée-formol donnent généralement de très bons résultats En cas d'incorporation dans le sol, par mélange avec une couche superficielle du sol, on utilise généralement des compositions aqueuses plus diluées, renfer- mant de préférence environ 3 à 8 % en poids de résine urée- formol et environ 0,1 à 0,5 % en poids d'urée, en appliquant des doses, exprimées en poids de matière sèche de résine urée-formol par rapport au poids de terre, de l'ordre de 0,2 à 2 %, le plus souvent d'environ 1 %. L'utilisation des compositions aqueuses à base de résine urée-formol comme conditionneurs de sols par le pro- cédé suivant la présente invention donne des résultats par- ticulièrement favorables dans le cas du traitement de sols du type sableux ou de sols argileux renfermant jusqu'à environ % d'argile et convient tout spécialement pour l'améliora- tion des terres arides en vue de les rendre cultivables. On observe un effet d Oamélîoration synergique des propriétés de conditionnement de sols de la résine rée-formol résultant, à la fois, de la présence d'urée dans la composi- tion aqueuse d'urée-formol et de l'application combinée de sulfate ferreux et de matière protéinique Murée présente dans ces compositions offre encore comme avantages, lorsque le conditionnement du sol est effectué à des fins agricoles, de réduire la phytotoxicité due au formol et de constituer un engrais pour les plantes. Le sulfate ferreux exerce un effet de condition- nement des sols notamment du fait de son hydrolyse qui donne lieu à la formation d'hydroxyde ferreux et d'acide sulfurique. Ce dernier réduit le p H du sol et favorise aussi le durcisse- ment de la résine urée-formol, tandis que lthydroxyde ferreux s'oxyde rapidement dans le sol au contact de l'air pour donner des hydroxydes ferriques qui polymérisent sur les particules du sol. La matière protéinique, en plus de son effet d' Gu LQOE ua 'agao Tigum Tsu Tu a Anoj 4 es uo Tsoigil if no eoue%ieq çç el iq los np aoues Tspi ml -los np 9 %Tl Tqu 45-apuui S en Id. eun;a amjonjis amall Tem aun al Inspi ue II -aaaal op selno -Ti:jmd op selle oaque uo T Ivu Tkn IS Seîl red selqel 9 S 4 u 59 a Se&p UOTI Umi O j el ue 4 uamalla T 4 uassa OSTSUOO luemauu OT 4 TPUOG op j.ajja i:a D seaqmúlod sep glos sep:ua O Eauuo Ti:Tpuôo op %ajjaal O el.uin zodm-g aiq-çuam op joao T Igm-aap jamied UOT Ue AUT quespad el 4 uv A Tne sjos op Wamauuo Ti:Tpuoo op pppooid el a Umiq 1 9 jnúlod a P -M/S ( M 1 ? O Uo-l FA Ua 4 P gaaqualod np Gq O qq aiqllum op SPT Od ue sagm Tacbce 4 sesop sep l.ues TITI-n ue sl el Inega suoq sqal op %uemaleigugg l Iua T 4 qo uo çZ los el a Ti Anooai lq uoôej op uo T 4 es Tag Alnd jed los el ms qnb -Tldde 1-se elos op m 9 uuo TfTpuoo el enbsjol 4 Tsu Ty Iomaoj-apin saufs op UOTI-es TI Tl Inil op 980 el simp enb sag Aelq sujow i:uos sjos sep 4 uemeuuo TII Tpuoo el Mod janb T Idcl-e lq seu-ex Xlgard Tod op sesop sol "Tiaagugg ug oz enb Tu Tq:ojd ejq Tkem el egaoctxoou T 919 u ellanbel suep ejqmúlod np esnanbe uo TI Tsodmoz el eTnsua janb'fl:dd'a lO agn 8 nb U UO-Fn 7 lOS Ua xnaiaoj allujlns el jud los el pioqu&p jal Teail ilomaoj-apm au Tsgi op aseq i slos op sanouuoll Tpuoo sel anod amwoo çL 6-çssn e Jnad UO,sasnanbe quo-çil rsodmoo Seo quep spzodzoou-ç aai:q 1-ue Anad enb Tu Tqioid ejq Tluoe el i:a xnejaaj a 4 ej Ine el osesnanbu suo TI Tsodwoo op auto el snos aouaagjgdd op ogs TIT In Tosne 1 uos i:uawaz,9 Tojnp amie-l xnod L lq ana-çagdne Hd un sud :umav Txaâu saaamxlod saalnap no aueqlganúl:od al M saueq:qanú-lod op a 2 tsn iluemmulou ea Tej i:nad uo Tsu Ty egjnl op lueuua;uaa lomao Z-egan sau Togi sel enb soiqudlod sej:ne&p jas TIT In l.uemale 2 g 4 nad uo guo T Iue Au T e 4 uesqadul op 4 a qo&l rues -TUJ SIOS sep 4 uamauuo TI Tpuoo op gpgooaa el quea -uo T 4 eaodv Ag and nuesp salaed sel Tsu Te luns Tnpga ue sjos sep uo T Idiospup aou Sans el alueu 2 ne al:-la,97 log sep nueil: op uo Tiluelga op 91 l Toi 3 d-oo el aa-ooua aao T Igum 'clos sep gi,Tl Tqe:ko el op uo Tkuiuaw 2 nu 6 - - temps, le sol acquiert une plus grande perméabilité, tandis que les pertes d'eau par évaporationesont réduites. La présente invention est également relative à des compositions permettant la mise en oeuvre du procédé susdécrit de conditionnement de sols. Les compositions suivant l'invention sont essen- tiellement caractérisées en ce qu'elles contiennent un sel de fer, au moins un polymère n'exigeant pas un p H supérieur à environ 7 pour sondurcissement et une matière protéinique, le sel de fer étant, de préférence, du sulfate ferreux et le polymère étant, de préférence, une résine urde-formol avantageusement additionnée d'urée à l'état libre ou un polyuréthane. Quant à la matière protéinique, elle peut être constituée, entre autres, de lactosérum, de globules rouges de sang de bovins,d'un hydrolysat d'hémoglobine ou d'un extrait protéinique de graines de soja. Dans une forme de réalisation particulière de la composition suivant l'invention, cette composition contient environ 10 à 80 % en poids de sulfate ferreux et environ I à 20 % en poids de matière protéinique, par rapport au poids de matière sèche du ou des polymères. La composition suivant l'invention se présente avantageusement sous forme de solutions ou dispersions aqueuses des trois constituants actifs, & savoir le sel de fer, le ou les polymères et la matière protéinique. La présente invention est illustrée par les exem- ples non limitatifs ci-après. Dans ces exemples, l'effet de stabilisation des sols de diverses compositions à base de polymères est déterminé en mesurant la stabilité des agrégats par la méthode de DE BOODT et DE LEENHEER décrite dans l'ouvrage "WEST EUROPEAN METHODS FOR SOIL STRUCTURE DETERMINATION", pages VI 28 à VI 31 Suivant cette méthode, on soumet les 11 - agrégats à deux opérations de tamisage de manière à déter- miner le % d'agrégation et l'indice de stabilité Is. En effectuant le produit de ces deux valeurs, on obtient le quotient de stabilité Qs qui est une mesure de la stabilité des agrégats. Dans une première série d'exemples 1 à 16, on a utilisé des compositions aqueuses à base d'une résine urée- formol contenant environ 33 % en poids de matière seche de résine uréeformol (UF) et des compositions aqueuses à base de polyuréthane (URESOL vendu par la société PRB Belgique), renfermant environ 5 % en poids de polyuréthaneo A titre comparatif, on a également utilisé dans cette série d'exem- ples, des compositions aqueuses contenant un polymère, en l'occurrence un polyacrylamide, tombant en dehors du cadre de 1 'invention, c'està-dire un polymère exigeant un p H supérieur à 7 pour wndurcissement, ces dernières composi- tions aqueuses contenant environ 4 %S en poids de polyacryl- amide (PAM). Dans cette première série dtexemples, les essais ont été effectués sur du sable d'Egypte en appliquant la composition aqueuse du polymère par pulvérisation sur le sol. Le traitement au moyen du sulfate ferreux a été effectué séparément avant l'application de la composition du polymère par pulvérisation sur le sol d'une solution aqueuse à envi- ron 1 % en poids de sulfate ferreux La matière protéinique (globules rouges de sang de bovins) était incorporée dans les compositions aqueuses de polymères. Les tableaux I, II et III donnent les résultats de la première série d'exemples. w Lf) t'- a% l If,, j-. CNJ M/2 5 ? O z ML 170 sai zâm/ ? gz 6 sainqoio ZOE/2 çzaç agira + zm/s e 12 çz OZHL 170 sai + M/2 gz 4 ç aaall + M/2 L in z e z M/2 Lî salnqolo + z M/2 G Leç aparl + 'Z M/2 L m M/2 çz O ZHL 170 sai + zoe/S LI salnqo Ii D + M/2 çL m E E m/2 çz OZHL 70 sai + W/2 çL an m/2 g LI salnqolo + M/2 gz m L& agira + zm/2 igz in zm/2 L m zz" 6 g - Il ç 06 'Z çzsçg e oolz L ç ç z '9 Z 'IL 9 17 Z ' Il K 9 z 1 çLç çg 1 mz çzlçz 6 Z " Z eelç LI Z 17 '0 ççlo Z 9,99 qq Il çg 6 '9, çL a - 9 900 il C\j 19- si ZIIIIRVIS mm Z Sa SOICINI No Ijivouuovict % SO sillisvis Sci imsiwnn sasnoilddv 99 MIN Va O IS SNOIIV In WH Od Saldmaxa lioxuoi-Emm MISSE M SSVEI v IIV alcuosic I S'IGVS Uns SIVSSS I rivali Elvi SNOIIIS Od UOD sa NMON ZM-1/2 5 Z oelu osaj + ZW/2 Z sa Tnqol:S + p 1 g 011 -JOSM zm/s çz O % osaq + im/ v oil 'iosmm el S Z sa 7 rnqo TS + Zw/9 oi -JOSM els oi liosmm sambiwdly suiimno is suoiiàvmmod ZNVH&q-tlullocl Si asva y s Noilisoduoo sa N 91014 nv SIC Li Lossa TIM WIS SIVSSZ II iivnavit 417 weluquli + z oz 1 Z-1 '70 sea + oz gç"o çzgçç çz O HL Z-,f gç"z 09 &V 7 Zm/2 k se-Enqol:S + m/2 oz 1 ççlo k k Il -tic oz 1 SI alilliaysis mm Z ci F b, C, &- 9 e" 6 091, LZL - 6 "ek cm Ln N. O\ A m Lil cm Z;Liliiavjjs M Ifflltloflo n Ir- 99 Il qçç gç Il Lzz ez 1 çqç zçlloçk 69 IL Wç gglç zel, L OIOL 9-q 1 kg 1 n" 69 -QL Il k L zk kk Ok getdmaxa si amilliayls 1 mm Z au moyen de compositions aqueuses à base de résine urée- formol (UF) sur du sable d'Egypte. Dans les tableaux II et II sont renseignés les ré- sultats d'essais effectués sur du sable d'Egypte en utili- sant des compositions aqueuses à base de polyuréthane (URESOL) et à base de polyacrylamide (PAM), ces dernières compositions ayant été utilisées à des fins comparatives. L'examen des tableaux I, II et III révèle clairement que l'utilisation des compositions suivant l'invention, à savoir d'une part, résine UF + urée + matière prot 6 inique (globules) + Fe 504 (exemple 8) et, d'autre part, polymère URESOL + matière protéinique (globules) + Fe 504 (exemple 12) donne des quotients de stabilité Qs remarquables qui témoignent d'un effet synergique en comparaison des quo- tients de stabilité obtenus lorsqu'on utilise la résine UF ou le polyuréthane URESOL seul ou conjointement avec un seul des autres constituants, à savoir soit la matière pro- t 4 inique, soit le sulfate ferreux. Le tableau III montre que l'emploi de polyacryl- amide ne permet étonnamment pas d'obtenir un tel effet synergique (voir notamment l'exemple 16 comparé aux exemples 13, 14 et 15). Dans les exemples 17 à 23, on a utilisé des composi- tions suivant l'invention aux doses suivantes sur du sable d'Egypte: résine UF: 75 g/m 2 urée à l'état libre: 3,75 g/m 2; sulfate ferreux (Fe SO 4 7 H 20): 25 g/m 2; matière protéinique: 3,75 g/m 2. Le tableau IV suivant indique les résultats remar- quables obtenus avec diverses matières protéiniques. TABLEAU IV ESSAIS SUR SABLE D'EGYPTE AU MOYEN DE COMPOSITIONS CONTENANT DIVERSES MATIERES PROTEINIQUES MATIERE PROTEINIQUE lactosérum en poudre TENEUR EN PROTEINES 12-14 % D'AGREGATION 2 mm 9,67 INDICE DE STABILITE Is 2,23 QUOTIENT DE STABILITE Qs 184,83 lactosérum ultracentrifugé lactosérum ultracentrifugé extrait de so Ja (faible viscosité) extrait de so Ja (viscosité élevée) babeurre en poudre casinate de Na caséînate de Na Exemples :35 336,28 654,65 74,07 78,59 67,96 ,92 79,65 59,91 1 J 4,54 8,33 3,22 3,22 3,57 ,88 218,83 212,26 284,03 352,27 -" 4 Ml '6 L 99 '306 00 9911 m 00 9 zgçL OU Oç 19 ç Oi 76 OU u Teiaal np ççî'70 go D zî 7 i" eçaçz go-v uo TI-us TI Tquls ep-:kua Tlono -q.ue A Tns A nve-lqi 3: al a-la Aga al anb TSUTU 1 Uo TlUa AUT a:ua 59 ad MI I Ue A Tns gpgooad al a Bd squao TI TPUOD 919 q.uo su Tuaan sel enbszol sgouan 1 ju T luemalquio Auj quos al.looai ap qa uoîqeu Twaa 2 ap xnul sel anb aalvlsuoo ap s Tmàad duo xneuuolq Bs suîuaaa% sep suup saqqoiuo ap qa saaq 2 uaano; se Aujal -:aq ap aanlno ap s Tussa se(j *UOTI ua &UTâl q UUA Tns gpgooad al aud los np luemauuo-çl Tpuoo a P:uamal-Tua 4 np qi-Jo Txofoq-kqd ap aouasqul eaiuomgp Tnb az lal looga VI ap 4 a UOTI Ou Tmaes MI ap ueld al unir Uo TUao TT 9 um O aun luamalm 2 a s Tvm esb ap lua Tonb np aa Tejnzuoads uoçq uj uam 2 n'e eun Imamalnes luou aaluom A niaa-Eq-el aq 0 -am/2 q? Oz 'O Saj + ZOE/S ç 11 ç eqin + zm/s /,"ç toes Inma + M/2 L 'm a Bd 91 TUJ% los: O + M/2 (anb Tslaq lz-lat-inae a, CI OIS Oui ama Tz el ap au Tqolgomgiqap I Bs Xloap Xq) UBS Inma + _W/2 L: ân aud Gjjej-: los: a 9 (niomgi) quuo Ti-TPUOP uou los: y apua 2 gl OU U ç 9 L - -a-cie 4 ggg A no 9 Tem-çim au-çg Tao 4 p enbTu Tqi 4 oid aaq T 4 em çç aun as Tj Tkn uonb ao ue SUOT IelàTp -ua &aa sep enbuoolanb aunil iu 9 A Tnq gpgoojd OL -au-e-ql ganúTod un ezqud Tod emmoo as-çTçi:n uo 4 nb ao ua quça -910-ea,80 Ig uo-çq,aoçpua Aaa el I Ua A Ft 13 pppooid ajq Tl 1-mil-ggl lq aq-mip aguu OT 4 T Ppe:fflma-l- Eeni:Ue'&q jouuoj: Oç -agan au Togi eun oaqmtlod amwoo es TI Tn uoinb ao ue qs Ti UOTI UOTP Ua Aai Bi I=A Tne gp 9 oo-a 09 anb rl -Lmildsie amnq - çq al Ie I:emq -eu onoqoqno-eo op Vitalel al Isanb-gl 91 qq u s sono- qolnoa-a sel lau)Tpe 4 nq-&-Eod el: le-C úu-çt J Tod çz op a 4 ulgoeil 4 enb Tglem ap Tou-ej&u T-& op ellalgoa sazqm,&Tocloo sel îmn Tssulod op eluuojlns a-aqaúls X Iod el: "ps-çua-qlgm 10001 mêl Ileaueqqgan&-Eod sel 4948 eldou Tme adxl np sau Tsgi sel-Twaad Ts Tono eaqmúlod un au Tom ne as Tj Ti:n uo,&nb so ue go Tig 4 owiso 4 Z 4 a suo T Ivo Tp oz -ua Aea sep anbuoo-Eanb aunil 4 ue A Tns ppgooicl -osaguulgm sanal i:a enbîjjaj- emuolqo el îenb Tiaej a-4 mjlns el Ixnoiaej alujlns el Tmied Ts To-qo jej op les un es Tj Tkn uoinb ao ue gsligloeauo gueluapgogad suo TI Bo Tp - ue &ea sep enbuoo Tenb aunil 4 ue A Tne gpgooià * L enb-ju-Fq 4 ojd aaq Ti:mm aun&p eouesgid ua'4 aaq"lod un-,p ap Teil iq s Tnd 4 jej op las unip ap TB&I q los el paoquip ell Teil uonb ao ua gs Ta -91 ouaez OL uôT Iuo Tpue Aea el kioe A Tns gpgooid -Z eanbTuig 4 oad eaq Ti,em aunip aouesgad ue Wamass Toanp uos mod J, uoa-çAue -q ana-rxgdne Hd un sied Wma,9 -Txa#u aaqw &Iod un su Tom negp ap TB&l lq 4 a jej op les un#p ap Te&l i Z los el ail T Bal uonb ao ue iselno Taed sao op selqu 4 a si 'osgage sep Tsu Te aemaoj ,i lle los np sel -no Tfjmd sep aeu Tfkn T 2219 1 uobaj op ejqmúlod unp ap Tul lq :a jej op les tm&p apçe,,l lq los al e 4 ç 19 j: uo I:anbe-C suup Isjos op kuewauuo Ti:Tpuoo el inod gpgooal *L L - 18 - 8 Procédé suivant la revendication 7, carac- térisé en ce qu'on utilise une matière protéinique d'ori- gine animale choisie parmi les fractions protéiniques du sang, du lait et des tissus animaux. 9 Procédé suivant la revendication 7, carac- térisé en ce qu'on utilise une matière protéinique d'origine végétale choisie parmi les fractions protéiniques de céréales ou de légumineuses Procédé suivant la revendication 8, caractérisé en ce qu'on utilise un hydrolysat deh 6 moglobine comme matière protéinique. Il Procédé suivant la revendication 8, caractérisé en ce qu'on utilise du lactosérum comme matière protéinique. 12 Procédé suivant la revendication 8, carac- térisé en ce qu'on utilise du lait battu ou babeurre comme matière protéinique. 13 Procédé suivant la revendication 9, carac- térisé en ce qu'on utilise une matière prot 6 inique dérivée du so Ja. 14 Procédé suivant l'une quelconque des reven- dications précédentes, caractéris 6 an ce qu'on utilise le sel du fer, le ou les polymères et la matière protéinique sous forme de solutions ou de dispersions aqueuses que l'on pulvérise sur la surface du sol ou que l'on incorpore à une couche superficielle du sol. Procédé suivant l'une quelconque des reven- dications précédentes, caractérisé en ce qu'on utilise environ 10 à 80 % en poids de sulfate ferreux et environ 1 à 20 % en poids de matière protéinique, par rapport au poids de matière sèche du ou des polymères. 16 Procédé suivant la revendication 14, carac- térisé en ce qu'on pulvérise sur le sol une solution ou dispersion aqueuse contenant environ 2 à 70 % en poids de résine urée-formol et éventuellement environ 0,1 à 15 % en poids d'urée à l'état libre. 19 - 17 Procédé suivant la revendication 16, caractérisé en ce qu'on pulvérise sur le sol une solution ou dispersion aqueuse contenant environ 3 à 40 % en poids de résine urée-formol et éventuellement 0,5 à 4 % en poids d'urée à l'état libre. 18 Procédé suivant la revendication 14, caractérisé en ce qu'on incorpore à une couche superfi- cielle du sol une solution ou dispersion aqueuse contenant environ 3 à 8 % en poids de résine urée-formol et éventuel- lement 0,1 à 0,5 5 % en poids d'urée à l'état libre, à une dose, exprimée en poids de matière sèche de la résine, d'environ 0,2 à 2 %, de préference d'environ 1 %, par rapport au poids de la terre. 19 Procédé suivant la revendication 14, caractérisé en ce queon pulvérise sur le sol une dose de résine urée-formol éventuellement additionnée deurée à l'état libre, d'environ 25 à 200 grammes, de préférence d'environ 70 h 100 grammes de matière sèche de la résine, par m 2 de surface du sol à traiter@ 20 Procédé suivant la revendication 149 caracg térisé en ce qu'on pulvérise sur le sol une dose de poly- uréthane d'environ 30 à 50 grammes de matière sèche de ce polymère par m 2 de surface du sol à traitera 21 Procédé suivant l'une quelconque des reven- dications précédentes, caractérisé en ce qu'on traite d'abord le sol séparément par une solution d'un sel de fer, puis par une solution ou dispersion d'au moins un polymère et d'une matière protéinique O 22 Composition pour le conditionnement de sols, caractériséeen ce qu'elle contient un sel de fer, au moins un polymère n'exigeant pas un p H supérieur à environ 7 pour son durcissement et une matière protéiniqueo W UOT Iuo Tpua Aai el lue A Tns uo TI TsodwojIZ çç -mnagsoloel np jsa enb Tu Tgloid ajq T 4 um el anb ao ue ags Tiqqouamo lez UOT:ku*Tpua Aea el ZUUA Tns UOTI Tsodwoj *ç eau Tqo I Som 9 qp l Iusúloap X-q un ilsa enb Tu Tploid eaiq Til Bm el anb ao ue O 19 Z -uotluo Tpua Aaa el iuu A Tns uo TI Tsodmo D *O . * osasneu Tmn 2 gl ap no salegago ep senb Tu T 94 oid suo T Ioui S sel Tmand e Ts Totio 4 se enb Tu T 94 oid eaq T 4 um el anb ao 4 LZ uoilvo Tpue Aea el: lue Açns uo T 4 Tsodmoa 06 Z -xnem Tue snss T 4 çz sep 19 il Tul np 42 ums np sanb Tulgload suo T 4 oui S sel Tmaud e Tsfoqo aise enb Tu Tglojd aaq T 4 vm BI etib ao ua, ags Taqqouauo 4/1 Z uo T 4 eo Tpue Aaa BI:kue A Tns uo TI Tsodmo D oez oelul 939 A no elum Tue au TU Tiop ose anb T'r qoid aaq T 4 em BI anb ao ue 69 z e ZZ suo T Izo Tpua AaaOZ sep enbuoolenb eun&l u OT 4 TS Od MOD OLZ un J Sa eaqmftlod el aâb ao ue ags Tiqqo Bauo ml: lum A Tns uo-ç 4 Tsodmo D 19 Z aaq Tl Im I 981 m agin&p equuo T 4 Tppe kuamallan Ime &g lomaoj-agan au Tsaa eun -sa ajam&lod el anb ao ue gk 17 Z UOT%-e OTP Ua Aaa Ml 4 UUA Tng UOT 4 T Sodmoa tgz eanb TI leqdse 9 mnijq el 1 a laanq Bu onogolnoio ap xalul al lsanbpq'-qqm &s sono-qoqnoleo sa-l 'eue-çp-aqnq-&-loci -al -,&Iod ap almjaoeg T îanb Telvm ap Tou-al Xu TA ap alelgoe sajam O -XIOCT 00 Sel Imn-fsslacocl ap al -euoe-lns auq Txqsx-lOcl al "qs-îuleql. -9.xn luama-rl:anqua &a enb-i-l úu-çAX 7 lod looolcil Iseu-elqlgan Xl:od sel leilsuldou Tum ad Aj np sau Tsga sel Tmaud Ts Toqo 1 sa ajqm Xlod el anb ao ue ago Taqqouaeo 4 çZ ja ZZ suoçI -eo Tpua Aax sep enbuoolenb aunj lula &-gns Uo Tq Tsodmo D *-Z osaguelgm sinal 1 a enb Tiaej amaolqo el genb Tiaej alujlns-,a-l Ixnaaaej: aqej:lns al Tmaud Ts Toqo jse aaj: ap las a ''enb ao ua aes Taaoeauo Z? uo T Ivo Tpue Aaa BI luu A Tns uo TiTsodmoj *çZ OZ - 21 - caractérisée en ce que la matière prot 6 inique est du lait battu ou du babeurre. 33. Composition suivant la revendication 29, caractérisée en ce que la matière protéinique est dérivée- de soja. 34 Composition suivant l'une quelconque des revendications 22 à 33, caractérisée en ce que le sel de fer, le polymère et la matière protéinique sont dissous ou dispersés dans de l'eau. 35 Composition suivant l'une quelconque des revendications 22 à 34, caractérisée en ce qu'elle contient environ 10 à 80 % en poids de sulfate ferreux et environ I à 20 % en poids de matière protéinique, par rapport au poids de matière sèche du ou des polymères en présence.